(57)【特許請求の範囲】
【請求項１】
支持体上に親水性バインダが塗設され、且つ画像情報が担持された画像記録体に、水系合成樹脂組成物を塗布して保護被覆層を形成する保護被覆層形成方法において、該親水性バインダの塗設量をＡ（ｇ／ｍ2）、該水系合成樹脂組成物と同時に塗布される水の塗布量をＢ（ｇ／ｍ2）とするとき、下記の関係を満たすことを特徴とする保護被覆層形成方法。
０．３≦Ｂ／Ａ≦２．３
【請求項２】
前記支持体上に親水性バインダが塗設され、且つ画像情報が担持された画像記録体に、水系合成樹脂組成物を塗布して保護被覆層を形成する保護被覆層形成方法において、該親水性バインダの塗設量をＡ（ｇ／ｍ2）、該水系合成樹脂組成物と同時に塗布される水の塗布量をＢ（ｇ／ｍ2）とするとき、下記の関係を満たし、かつ水系合成樹脂組成物塗布後、ローラによって搬送し、水系合成樹脂組成物の塗布終了から、その塗布面にローラが接触するまでの時間をＴ（秒）とするとき、下記の関係を満たすことを特徴とする請求項１記載の保護被覆層形成方法。
１．０≦Ｂ／Ａ≦２．３
Ｂ／Ａ×２．０≦Ｔ≦Ｂ／Ａ×２０
【請求項３】
前記Ｂ／Ａの値が下記の関係を満足することを特徴とする請求項１記載の保護被覆層形成方法。
０．６≦Ｂ／Ａ≦１．８
【請求項４】
前記画像記録体の親水性バインダがゼラチンであることを特徴とする請求項１、２又は３記載の保護被覆層形成方法。
【請求項５】
前記画像記録体がハロゲン銀カラー写真プリントであることを特徴とする請求項１、２、３又は４記載の保護被覆層形成方法。
【請求項６】
前記水系合成樹脂組成物が熱可塑性あるいは熱反応性樹脂であることを特徴とする請求項１、２、３、４又は５記載の保護被覆層形成方法。
【請求項７】
前記水系合成樹脂組成物がポリウレタン系樹脂、及び／又はポリアクリル系樹脂を含んでなることを特徴とする請求項１、２、３、４、５又は６記載の保護被覆層形成方法。
【発明の詳細な説明】
【０００１】
【発明の属する技術分野】
本発明は、画像記録体上への保護被覆層の形成方法に関するものである。さらに詳しくはインクジェットプリンタ印刷物、及びプリント写真等に保護被覆層を形成する方法に関するものである。
【０００２】
【従来の技術】
従来、一般にインクジェットプリンタ印刷物、熱転写材料、あるいはハロゲン化銀感光材料など親水性バインダーからなる画像担持層をもつ情報記録材料は、水に対して弱く僅かな水滴の付着でも変質し、指紋付着も容易に発生し、くっつきも生じる。
【０００３】
このため従来より画像記録面に保護層を設けることが行われている。保護層としては放射線硬化樹脂を塗布し放射線で硬化せしめることが特開昭５３−５７０２３号、同６１−２０１２４８号、同６２−２１１５０号に記載されている。しかし、これらの層は画像担持層との接着力が不十分であったり、生体への安全性の問題があったり、反応のコントロールが困難であったり、放射線を照射する装置が必要であったり、コストや安全性、簡易性の面で多くの欠点を有している。
【０００４】
また、画像担持層をもつ情報記録材料をラミネートすることが特開昭６２−６２３６０号、同６３−２５９５７０号に記載されている。しかし、これらの方法は高価であり、一般の安価な印刷物やプリント写真においては、特殊な用途を除いて、殆ど利用されていない。
【０００５】
また、情報記録材料の保護被覆層を樹脂ラテックスで得る方法が、特開昭６２−２４７３７０号、特開平６−１１０１６９号に、イオン性ポリエステルで得る方法が、特開平３−２１２６４０号に記載されているが、これらの方法は、耐水性の向上はあるものの耐傷性が悪化し、市場での使用に十分に耐えうるレベルのものではなかった。
【０００６】
一般に、水系合成樹脂組成物を塗布して保護被覆層を形成する場合には、塗布後、保護被覆層が硬化するまでの間プリント写真などの画像記録体を水平に支持する。表面無接触状態に保つ、乾燥風を弱くするなどの工夫をしないと均一な光沢の良い被膜を形成できず、生産性が低いという問題があった。
【０００７】
【発明が解決しようとする課題】
本発明の目的は、耐水性、光沢性にすぐれ、且つ画像担持層との接着力が強い保護被覆層を有する画像記録体を、簡便に高い生産性で、しかもコンパクトな装置で形成出来る方法を提供することにある。
【０００８】
【課題を解決するための手段】
本発明者は上記課題達成のため、鋭意検討した結果、下記何れの構成を採ることにより、本発明の目的は達成出来ること見いだした。
【０００９】
（１）  支持体上に親水性バインダが塗設され、且つ画像情報が担持された画像記録体に、水系合成樹脂組成物を塗布して保護被覆層を形成する保護被覆層形成方法において、該親水性バインダの塗設量をＡ（ｇ／ｍ２）、該水系合成樹脂組成物と同時に塗布される水の塗布量をＢ（ｇ／ｍ２）とするとき、下記の値であることを特徴とする保護被覆層形成方法。
【００１０】
０．３≦Ｂ／Ａ≦２．３
（２）  前記支持体上に親水性バインダが塗設され、且つ画像情報が担持された画像記録体に、水系合成樹脂組成物を塗布して保護被覆層を形成する保護被覆層形成方法において、該親水性バインダの塗設量をＡ（ｇ／ｍ2）、該水系合成樹脂組成物と同時に塗布される水の塗布量をＢ（ｇ／ｍ2）とするとき、下記の関係を満たし、かつ水系合成樹脂組成物塗布後、ローラによって搬送し、水系合成樹脂組成物の塗布終了から、その塗布面にローラが接触するまでの時間をＴ（秒）とするとき、下記の関係を満たすことを特徴とする（１）記載の保護被覆層形成方法。
【００１１】
１．０≦Ｂ／Ａ≦２．３
Ｂ／Ａ×２．０≦Ｔ≦Ｂ／Ａ×２０
（３）  前記Ｂ／Ａの値が下記の関係を満足することを特徴とする（１）記載の保護被覆層形成方法。
【００１２】
０．６≦Ｂ／Ａ≦１．８
（４）  前記画像記録体の親水性バインダがゼラチンであることを特徴とする（１）、（２）又は（３）記載の保護被覆層形成方法。
【００１３】
（５）    前記画像記録体がハロゲン銀カラー写真プリントであることを特徴とする（１）、（２）、（３）又は（４）記載の保護被覆層形成方法。
【００１４】
（６）    前記水系合成樹脂組成物が熱可塑性あるいは熱反応性樹脂であることを特徴とする（１）、（２）、（３）、（４）又は（５）記載の保護被覆層形成方法。
【００１５】
（７）    前記水系合成樹脂組成物がポリウレタン系樹脂、及び／又はポリアクリル系樹脂を含んでなることを特徴とする（１）、（２）、（３）、（４）、（５）又は（６）記載の保護被覆層形成方法。
【００１６】
以下に本発明について説明する。
【００１７】
本発明に係わる画像記録体は、支持体上に親水性バインダ層が塗設され、かつ画像情報が担持されたものである。このような画像記録体として、好ましくはカラー写真プリント、白黒写真プリント、ポストカード、反転写真プリント、インデックスプリント、オートポジ写真プリント、カラー写真ネガフィルム、白黒写真ネガフィルム、医療用Ｘ写真フィルム、マイクロ写真フィルム、インスタント写真プリント、熱現像写真プリント、銀色素漂白プリント、色素転写法写真プリント等、Ｃ．Ｅ．Ｋ．Ｍｅｅｓ，Ｔ．Ｈ．Ｊｅｍｅｓ：Ｔｈｅ  Ｔｈｅｏｒｙ  ｏｆ  ｔｈｅ  Ｐｈｏｔｏｇｒａｐｈｉｃ  Ｐｒｏｃｅｓｓ（３ｒｄ  ｅｄ．），Ｔｈｅ  Ｍａｃｍｉｌｌａｎ  Ｃｏ．（１９６６），  Ｗ．Ｔｈｏｍａｓ  Ｊｒ．：ＳＰＳＥ  Ｈａｎｄｂｏｏｋ  ｏｆ  Ｐｈｏｔｏｇｒａｐｈｉｃ  Ｓｃｉｅｎｃｅ  ａｎｄ  Ｅｎｇｉｎｅｅｒｉｎｇ，Ｊｏｈｎ  Ｗｉｌｅｙ  ａｎｄ  Ｓｏｎｓ（１９７３），  Ｊ．Ｓｔｕｒｇｅ，Ｖ．Ｗａｌｗｏｒｔｈ，Ａ．Ｓｈｅｅｐ：Ｉｍａｇｉｎｇ  ＰｒｃｅｓｓｅｓＭａｔｅｒｉａｌｓ（ＮＥＢＬＥＴＴ’Ｓ  ８ｔｈ  ｅｄ），Ｖａｎ  Ｎｏｓｔｒａｎｄ  Ｒｅｉｎｈｏｌｄ（１９８９）等に記載されている当業者に周知の写真記録材料、及び水溶性インクを使用したインクジェット印刷物などを挙げることが出来る。
【００１８】
本発明において、さらに好ましい画像記録体はゼラチンをバインダとするハロゲン銀写真プリントであり、特に好ましくはカラー写真プリントである。
【００１９】
また本発明に係わる画像記録体に用いられる親水性バインダは、具体的にはゼラチン、セルロース繊維、多糖類などの天然高分子や、ＰＶＡ、ＰＥＧ等の吸水性の高い高分子を意味し、さらに詳しくは情報記録材料が写真感光材料の場合はゼラチンであり（品種によってはデキストラン等の多糖類を含む場合もある）、またインクジェット印刷物の場合はＰＶＡやゼラチンが主である。
【００２０】
次に本発明に係わる水系合成樹脂組成物について説明する。
【００２１】
本発明の水系合成樹脂組成物は樹脂を水に分散せしめたものであり、樹脂として例えばポリエチレン、ポリブタジエン、ポリクロロプレン、ポリイソプレン、ポリエステル、ポリスチレン、ポリアクリル酸エステル、ポリメタクリル酸エステル、ポリウレタン、ポリ酢酸ビニル、ポリエチルアクリレート、ポリ塩化ビニル、ポリ塩化ピニリデン、ポリアミド、ポリビニルピリジン、ポリオキシメチレン、アルキド樹脂、グリプタル樹脂、エポキシ樹脂、フェノキシ樹脂、フェノール樹脂、ユリア樹脂、メラミン樹脂、マレイン酸樹脂等又はこれらの共重合体およびこれらのカルボキシル基やスルホン基などの変性物が挙げられる。また側鎖に−ＳｉＯＨを有し、乾燥により架橋しうる樹脂ラテックスも挙げられる。
【００２２】
本発明に使用される保護被覆層樹脂は２種以上の合成樹脂を併用することもできる。さらに本発明に使用される保護被覆層樹脂は、必要に応じて、シリカのような無機物やシリコーン、流動パラフィン、界面活性剤、増粘剤、紫外線吸収剤、水溶性ポリマー又は例えばアクリル酸エステル系、エチレン酢酸ビニル系、天然ゴム、ＳＢＲ、ＮＢＲ等の合成ゴムラテックス系等の一般の合成樹脂エマルジョンと併用又は配合して使用することができる。しかし、本発明に係る保護被覆層は少くとも６０重量％以上の本発明に係る水系合成樹脂組成物を含有するのが望ましい。
【００２３】
本発明の情報記録材料の保護被覆層を情報記録材料の最外層とした場合、水系以外のインキに対する印刷適正も向上するため、例えば油性マジックペンによるコメントの記入、熱転写による画像や文字情報の追加が可能となり付加価値の高い情報記録材料となる。
【００２４】
また保護被覆層を支持体の画像担持側の最上層に設けるのと同時に支持体の反対側の最上層（バックコート層）に設けることで、耐水性と同時に裏面の筆記性も向上された情報記録材料、例えば写真ポストカード等が得られる。
【００２５】
本発明において、好ましく用いられる水系合成樹脂組成物の一つとしてポリウレタン樹脂を含む組成物を挙げることができる。
【００２６】
本発明におけるポリウレタン樹脂はウレタン結合を多数分子内に有する高分子化合物の総称である。工業的にはイソシアネート基の活性水素化合物に対する反応性を利用したポリイソシアネートとポリオール等の活性化合物との重付加反応によって得られるウレタン結合やウレア（尿素）結合、ビューレット・アロファネート結合等イソシアネート基と活性水素の反応に起因する結合のほか活性水素化合物分子内に含まれるエステル結合、エーテル結合、アミド結合等及びイソシアネート基同士の反応で生成するウレトジオン、イソシアヌレート、カルボジイミド等をも含む極性の強いすなわち分子凝集力の大きい高分子化合物である。言い替えれば、ポリイソシアネートを出発原料としたポリマーの総称である。
【００２７】
本発明に使用される水系ポリウレタン樹脂は水を溶媒としているため加水分解性に特に注意しなければならない。情報記録材料が高温、高湿な環境下に長期間曝される用途の場合には、本発明の情報記録材料の保護被覆層のポリウレタン樹脂の製造に使用されるポリオールとしては、耐加水分解性や耐熱性に優れたポリカーボネート系を使用するとよい。
【００２８】
本発明に使用できる水系ポリウレタン樹脂のエマルジョンは多数知られている。その一つとしては、ブロック化イソシアネート基を利用した比較的低〜中分子量域の熱反応型ポリウレタン樹脂のエマルジョンがあげられる。もう一つとしては、直鎖状構造を主体とする比較的高分子量域の熱可塑性ポリウレタン樹脂のエマルジョンがあげられる。
【００２９】
これらはウレタン樹脂骨格中にアニオン、カチオン、非イオン等の親水性基を導入して自己乳化若しくは分散するか、又は疎水性樹脂に乳化剤を添加して水中に分散するものである。
【００３０】
本発明におけるポリウレタン樹脂とは、熱反応型ポリウレタンと熱可塑性ポリウレタンの両者のことである。
【００３１】
本発明に使用される水系ポリウレタン樹脂の製法及び特性は、例えば、水系塗料とコーティング技術（技術情報協会発行）や特開昭６３−３０１２５１号、特開平２−２６９７２３号、特開平７−１３８４６９号などに記されている。
【００３２】
また市販されている適切な熱可塑型ポリウレタン樹脂としては、第一工業製薬（株）製スーパーフレックスシリーズ、武田薬品（株）製タケラックＷシリーズ、シラノール基を含有したタケラックＸＷシリーズ、大日本インキ化学工業（株）製ＨＹＤＲＡＮシリーズ等が挙げられる。
【００３３】
本発明において好ましく用いられる水系樹脂組成物の他の例としてポリアクリル系樹脂を含む組成物を挙げることが出来る。
【００３４】
本発明でいうポリアクリル樹脂は少なくとも１つのアクリル酸エステル基またはアクリル酸を有するアクリル酸系重合体の総称であり、本発明に用いられるアクリレートとしては次のものが挙げられる。
【００３５】
エチルアクリレート、ブチルアクリレート、２−エチルヘキシルアクリレート、メチルメタクリレート、メチルアクリレート、メタクリル酸、アクリル酸、イタコン酸、ヒドロキシエチルメタクリレート、ヒドロキシプロピルメタクリレート、ジメチルアミノエチルメタクリレート、グリシジルメタクリレート、ネオペンチルグリコール・ジアクリレート、ペンタエリストール・トリアクリレート、１，６−ヘキサンジオール・ジアクリレート、トリメチロールプロパン・トリアクリレート、テトラエチレングリコール・ジアクリレート、１，３−ブチレングリコール・ジアクリレート、トリメチロールプロパン・トリメタクリレート、１，３−ブチレングリコール・ジメタクリレート、エチレングリコール・ジメタクリレート、ペンタエリストール・テトラアクリレート、１，６−ヘキサジオール・ジメタクリレート、エチレングリコール・ジアクリレート、ジエチレングリコール・ジアクリレート、グリセロール・ジアクリレート、グリセロール・トリアクリレート、１，３−プロパンジオール・ジアクリレート、１，３−プロパンジオール・ジメタクリレート、１，２，４−ブタントリオール・トリメタクリレート、１，４−シクロヘキサンジオール・ジアクリレート、ペンタエリストール・ジアクリレート、である。
【００３６】
本発明に使用できる水溶性又は水性のアクリルエマルジョンは多数知られている。その一つとしては、特開平７−１１８６３０号にあるように、水性アクリルエマルジョン中の親水基をエマルジョン粒子表面で主ポリマーにグラフト、または、共重合の形で偏在化させることにより、ボイドや不均一性などの欠点を防止し、塗膜の経時による変化を極力抑えたタイプもある。
【００３７】
本発明にかかわる熱反応型ポリアクリル樹脂とは、前記の熱反応型ポリアクリルと熱可塑性ポリアクリルの両者のことである。
【００３８】
市販されている水系ポリアクリル樹脂としては、サカタインクス（株）製ブライトーンシリーズ、鐘淵化学工業（株）製ゼムラックシリーズ等が挙げられる。
【００３９】
本発明の保護被覆層の付き量は、用途に合わせて任意に設定すればよいが、一般的には１ｍ２当たり０．１〜１０ｇ、好ましくは１〜５ｇである。ただし、特殊用途、例えば野外展示用ポスター等の苛酷な環境下の用途では、１ｍ２当たり８ｇ以上、画像のコピー防止等の用途では、２０ｇ以上とすることが望ましい。
【００４０】
画像記録体に樹脂からなる保護被覆層を塗布することにより、耐水性、耐傷性、指紋付着防止といった機能を付与することができるが、その一方で、光沢性や画像の質感を損なうといった問題が生じる。これは特に水系樹脂組成物を塗布する場合に顕著である。
【００４１】
本発明者らは、鋭意検討の結果、画像記録体の親水性バインダーの塗設量Ａ（ｇ／ｍ２）と水系樹脂組成物の塗布の際に同時に塗布される水の塗布量Ｂ（ｇ／ｍ２）を０．３≦Ｂ／Ａ≦２．５に調節することによって、画像記録体が本来有していた光沢性や画像の質感を失わずに保護被覆層を形成できることを見出した。Ｂ／Ａの値は好ましくは０．４≦Ｂ／Ａ≦２．０であり、より好ましくは０．６≦Ｂ／Ａ≦１．８である。
【００４２】
このとき、樹脂の塗設量と水の塗布量は、水系樹脂組成物中の樹脂の濃度と、塗布膜厚を変化させることによって、任意に設定することが出来る。又、実際に塗設された樹脂量、塗布された水分量を知るためには、塗布前、塗布直後、乾燥後の試料の重量を測定して、求めることができる。
【００４３】
Ｂ／Ａが大きすぎると、光沢性の低下と画像の質感の劣化を招く。保護被覆層と同時に塗布される水が多すぎると、画像担持層にしみ込んだ水分が乾燥される前に、保護被覆層の膜形成が進行するため、水分が抜ける際に膜の平滑性が低下するものと考えられる。一方、Ｂ／Ａが小さい場合には、塗布が不均一になり易く、やはり光沢の低下を生じる。
【００４４】
本発明に係わる画像記録体に水系樹脂組成物を塗布する方法は、既知のどの様な方法でもよいが、画像記録体の種類によって最適な手段を選択することが望ましい。
【００４５】
例えばインクジェット印刷物においては、スプレー塗布、インクジェットヘッドを利用したインクジェットヘッド塗布などが望ましい。
【００４６】
既知の塗布方法としては、例えば上記以外に、画像記録体を水系樹脂組成物中に浸漬後乾燥する方法、ロールコーティング、グラビアコーティング、エアナイフコーティング、押出コーティング、カーテンコーティング、ワイヤーバーコーティング、布又はスポンジ状物質から滲み出す液で塗布する方法などがある。
【００４７】
また、エアナイフ、適当な材質を有するドクタープレードなどを用いて厚みを一定化、および均等化する操作を施すことができる。
【００４８】
本発明において水系樹脂組成物の塗布には、スプレー塗布、ロールコーティング、グラビアコーティング、ワイヤーバーコーティングなど、塗布量を規制できる方法を用いるのが好ましく、浸漬法は避けるのが好ましい。何故なら、浸漬法を用いると前記Ｂ／Ａの値を規制するのが困難であり、特にゼラチンをバインダーとするカラープリント上に塗布する場合には通常Ｂ／Ａ＞２．５となってしまうからである。
【００４９】
本発明に用いられる水系樹脂組成物分散液中の樹脂濃度は、塗布方法、必要とされる樹脂付き量によって任意に設定されるが、一般的には１〜５０％程度である。好ましくは１０〜４０％、特に好ましくは１５〜３０％である。
【００５０】
本発明の保護層形成を迅速かつ連続的に行うためにはローラー等を用いて画像記録体を搬送することが好ましい。しかし樹脂を塗布した直後にその表面にローラーが接触すると、保護膜が不均一になり光沢性や耐水性の低下等を招き、さらには画像の質感の劣化を生じる。本発明によれば、水系合成樹脂組成物の塗布終了からその塗布面にローラーが接触するまでの時間Ｔ（秒）を比較的短く設定することができる。一方、Ｔが長すぎると保護膜形成の生産性を低めると共に、塗布部分から搬送ローラーまでの距離が長くなるため、装置が大型化するなど、装置設計上の困難を生じる。
【００５１】
又、水系樹脂組成物の塗布終了後、塗膜が完全には乾燥していない状態で、ローラーにより加圧されることは、保護被膜層とゼラチン層の接着力を高める為に有効である。従って、上記時間Ｔが長すぎる場合には保護被膜層とゼラチン層の接着が弱くなり、条件によっては保護被膜層がはがれたり、傷が付いたりし易くなる。
【００５２】
好ましいＴの範囲はＢ／Ａの関数としてＢ／Ａ×１．５≦Ｔ≦Ｂ／Ａ×２０と表される。
【００５３】
より好ましくはＢ／Ａ×２≦Ｔ≦Ｂ／Ａ×１５であり
さらに好ましくはＢ／Ａ×２．５≦Ｔ≦Ｂ／Ａ×１０である。
【００５４】
本発明に使用する水系合成樹脂組成物の乾燥温度は、特に限定されないが、画像記録体がハロゲン銀感光材料のプリント写真の場合は、支持体の耐熱性の点から１１０℃以下が望ましく、特に望ましくは６０〜１００℃である。
【００５５】
【実施例】
以下、実施例を挙げて本発明を詳細に説明するが、本発明の態様はこれに限定されない。
【００５６】
実施例１
カラー印画紙（コニカカラータイプＱＡ：コニカ（株）製）にサンプル画像を露光後、通常の現像処理を行いハロゲン銀感光材料のカラープリント写真を作製した。このカラー印画紙には親水性バインダーとして７．７ｇ／ｍ２のゼラチンが塗設されている。（すなわち、Ａ＝７．７である。）
この試料に第一工業製薬社製  水溶性ポリウレタン  スーパーフレックス４１０を水で希釈して表１に示すような固形分濃度に調製し、樹脂塗設量が２ｇ／ｍ２になるように適当なワイヤーバーで塗布した。塗布終了５秒後に塗布面にゴムローラを接触させて加圧した後、８０℃に設定された乾燥ボックスで５分間乾燥させることにより、試料Ｎｏ．１０１〜１０８を作製した。又、樹脂塗設量を１ｇ／ｍ２となるようにしたほかは同様にして試料Ｎｏ．１０９〜１１２を作製した。
【００５７】
尚、試料Ｎｏ．１００は樹脂の塗布を行っていないカラー印画紙の比較試料である。
【００５８】
得られた試料に対し、以下の試験を行い、形成した保護被覆層の性能を評価した。
【００５９】
試験１：塗布の均一性
乾燥後の保護被覆層の均一性を目視にて評価し、下記３段階に分類した。
【００６０】
○：均一に保護層が形成されている
△：部分的に保護層が不均一になっている
×：全面的に保護層が不均一である
試験２：耐水性
１５×１５ｃｍの大きさに裁断した試料を２０℃の純水に３分間浸した後表面の水分を拭き取って重量の増加率を算出した。この値が小さいほど保護被覆層の防水特性が高いことを示す。
【００６１】
試験３：光沢度の評価
光沢度の評価はＪＩＳＺ−８７４１に定められた方法に従い、入射角＝反射角＝６０°でサンプルの黒色部分を測定した。数値が大きいほど光沢性が良い。
【００６２】
【表１】
0003613743.tif 000002
【００６３】
表１に示すように、本発明の保護被覆層形成方法を用いることにより、均一性が高く、光沢性、耐水性にすぐれる保護被覆層を形成できることがわかる。
【００６４】
実施例２
実施例１で用いた現像処理済のカラープリント写真を固形分濃度１０％，１５％，２０％に調製した第一工業製薬社製スーパーフレックス４１０水系塗布液に５秒間浸漬したのち、ひき上げ、５秒後に、画像面にゴムローラを接触させた。その後８０℃に設定された乾燥ボックスで５分間乾燥させた。得られた試料に対し、上記試験１を行ったところ、いずれも、均一な保護被覆層が得られず、評価×に分類された。このテストにおいて浸漬後プリント写真に持ち込まれた水分量Ｂはいずれも２５（ｇ／ｍ２）以上であった。
【００６５】
実施例３
実施例１の試料Ｎｏ．１０１〜１０８を作製において、ゴムローラを接触させるかわりに、塗布終了２秒後に、プリント写真を水平から４５°傾むけて保持し、試料Ｎｏ．３０１〜３０８を作製した。これらの試料に対し、実施例１と同様に実験１〜３を行った。その結果を表２に示す。
【００６６】
表２に示すように本発明の形成方法を用いることにより、塗布後の試料を不安定な状態においても、均一性が高く、光沢性、耐水性にすぐれる保護被覆層を形成できることがわかる。
【００６７】
【表２】
0003613743.tif 000003
【００６８】
実施例４
実施例１の試料Ｎｏ．１０１〜１０８を作製において、ゴムローラを接触させるかわりに、塗布終了１秒後から、市販のヘアードライヤー（出力１０００Ｗ）にて温風を送り強制乾燥して、試料Ｎｏ．４０１〜４０８を作製した。これらの試料に対し、実施例１と同様に試験１〜３を行った。その結果を表３に示す。
【００６９】
表３に示すように本発明の形成方法を用いることにより、急速な乾燥を行っても、均一性が高く、光沢性、耐水性にすぐれる保護被覆層を形成できることがわかった。
【００７０】
【表３】
0003613743.tif 000004
【００７１】
実施例５
実施例１において、スーパーフレックス４１０に代えて下記水系合成組成物を用いて保護被覆層の形成を行った。
【００７２】
第一工業製薬社製スーパーフレックス１５０
第一工業製薬社製スーパーフレックス１９０
第一工業製薬社製スーパーフレックス４６０
武田薬品工業（株）製タケラックＷ６０１５
武田薬品工業（株）製タケラックＷ４３５
サカタインクス（株）製ＦＣ−１０２
サカタインクス（株）製ＦＣ−３０３
サカタインクス（株）製ＦＣ−３０６
得られた試料に対し、試験１により塗布の均一性を評価したところ、実施例１と同様の結果を得た。すなわち、Ｂ／Ａ＞２．５では均一性の高い、良好な保護被覆層が得られなかった。
【００７３】
実施例６
実施例１の試料Ｎｏ．１０１〜１０８作製において、塗布終了後、塗布面とゴムローラを接触させるまでの時間Ｔ（秒）を変化させた他は実施例１と同様にして試料Ｎｏ．６０１〜６１１を作製した。これらの試料に対し前記試験１〜３及び下記試験４を行った。
【００７４】
試験４：保護被覆層とゼラチン層の接着力
試料を８５℃、６０％ＲＨの恒温層中に５週間放置したのち、試料の表面にカッターナイフで傷をつけ、さらにセロハンテープをはりつけたのち、はがして保護被覆層の損傷を調べ、次のように評価した。
【００７５】
○：保護被覆層は全く剥離しない。
【００７６】
△：保護被覆層が一部剥離する。
【００７７】
×：保護被覆層が全面的に剥離する。
【００７８】
【表４】
0003613743.tif 000005
【００７９】
表４に結果を示すように、いずれも許容範囲ではあるが、ゴムローラ接触までの時間Ｔが短いと塗布の均一性や光沢性が劣化する傾向が見られた。
【００８０】
また、Ｔが長くなると、試験４において保護被覆層がはがれ易くなる傾向がみられた。これらのサンプルでは保護被覆層とゼラチン層の接着力が弱くなっていると考えられる。
【００８１】
【発明の効果】
本発明により、耐水性や光沢性にすぐれ、かつ、画像担持層との接着力が強い保護被覆層を有する画像記録体を、簡便に高い生産性で、しかもコンパクトな装置で形成出来る方法を提供することが出来る。